(57)【特許請求の範囲】
【請求項１】
半導体素子を基板に実装して形成された半導体装置において、室温で液状のエポキシ樹脂組成物を前記半導体素子の周囲の一部のみに塗布し硬化させることによって前記半導体素子と前記基板とが接着されており、かつ、前記半導体素子と前記基板との隙間の全体にわたって充填させないようにしており、前記エポキシ樹脂組成物が、エポキシ樹脂、硬化剤、無機充填材を含有し、前記無機充填材として、平均アスペクト比が２〜１５０の鱗片状無機物が、前記エポキシ樹脂組成物全量に対して０．１〜３０質量％含有されていると共に、前記エポキシ樹脂組成物のチクソ指数が３．０〜８．０であることを特徴とする半導体装置。
【請求項２】
前記無機充填材が、マイカ及びタルクから選ばれるものであることを特徴とする請求項１に記載の半導体装置。
【請求項３】
前記無機充填材が、シランカップリング剤で表面処理されていることを特徴とする請求項１又は２に記載の半導体装置。
【発明の詳細な説明】
【技術分野】
【０００１】
本発明は、半導体素子を基板に実装するにあたって、サイドフィル樹脂として好適に用いられるエポキシ樹脂組成物を用いて半導体素子を基板に実装して形成された半導体装置に関するものである。
【背景技術】
【０００２】
従来、ＢＧＡ（Ball Grid Array）等の半導体素子２をバンプ７によりプリント配線板等の基板３に実装する二次実装においては、実装箇所を樹脂で補強することは行われていなかったが、近年のように半導体装置４の軽薄短小化が進むと、樹脂による補強なしでは、落下や曲げなどについて十分な機械的強度が得られなくなってきている。そのため、図３に示すように、半導体素子２と基板３との隙間にエポキシ樹脂組成物等のアンダーフィル樹脂５を浸透させて充填することが行われている（例えば、特許文献１参照）。
【０００３】
しかし、アンダーフィル樹脂５の浸透には長時間を要する。また、半導体装置４の検査中や使用中に不良品が発見されたとしても、アンダーフィル樹脂５は半導体素子２と基板３との隙間の全体にわたって充填されて硬化しているので、半導体素子２を基板３から取り外して良品と取り替えることが困難である。つまり、リペア性が低いという問題がある。
【０００４】
そこで、最近では、図１に示すように、半導体素子２と基板３との隙間にアンダーフィル樹脂５を浸透させるのではなく、エポキシ樹脂組成物等をサイドフィル樹脂６として用いて半導体素子２の周囲又はその一部（図１では半導体素子２の四隅）のみに塗布し硬化させることによって、半導体素子２と基板３とを接着することが行われている。
【先行技術文献】
【特許文献】
【０００５】
【特許文献１】特開２００２−１７０９１０号公報
【発明の概要】
【発明が解決しようとする課題】
【０００６】
しかし、図１に示すサイドフィル樹脂６の場合には、図３に示すアンダーフィル樹脂５の場合に比べて必然的に半導体素子２及び基板３との接触面積が小さくなるので、アンダーフィル樹脂５と同じ組成の樹脂を用いたのでは機械的強度が低くなるという問題がある。
【０００７】
また、従来のサイドフィル樹脂６では、塗布形状の保持性が低いという問題もある。すなわち、図１のようにサイドフィル樹脂６を半導体素子２の周囲又はその一部のみに塗布していても、硬化のための加熱によって一時的に粘度が低下すると、半導体素子２と基板３との隙間に浸透することになる。そうすると、当初の塗布形状が変化し、これに伴って接着強度が不均一化することによって、半導体装置４の品質が不安定化するものである。
【０００８】
本発明は上記の点に鑑みてなされたものであり、高い機械的強度を得ることができると共にリペア性にも優れている半導体装置を提供することを目的とするものである。
【課題を解決するための手段】
【０００９】
本発明に係る半導体装置は、半導体素子を基板に実装して形成された半導体装置において、室温で液状のエポキシ樹脂組成物を前記半導体素子の周囲の一部のみに塗布し硬化させることによって前記半導体素子と前記基板とが接着されており、かつ、前記半導体素子と前記基板との隙間の全体にわたって充填させないようにしており、前記エポキシ樹脂組成物が、エポキシ樹脂、硬化剤、無機充填材を含有し、前記無機充填材として、平均アスペクト比が２〜１５０の鱗片状無機物が、前記エポキシ樹脂組成物全量に対して０．１〜３０質量％含有されていると共に、前記エポキシ樹脂組成物のチクソ指数が３．０〜８．０であることを特徴とするものである。
【００１０】
前記半導体装置において、前記無機充填材が、マイカ及びタルクから選ばれるものであることが好ましい。
【００１１】
前記半導体装置において、前記無機充填材が、シランカップリング剤で表面処理されていることが好ましい。
【発明の効果】
【００１２】
本発明によれば、半導体素子を基板に実装するにあたって、サイドフィル樹脂として使用する場合、アンダーフィル樹脂に比べて少量の使用であっても高い機械的強度を得ることができると共に、塗布形状の保持性を高く得ることができるものである。
【図面の簡単な説明】
【００１３】
【図１】本発明に係る半導体装置の一例を示すものであり、（ａ）は概略断面図、（ｂ）は概略平面図である。
【図２】落錘衝撃試験の様子を示す説明図である。
【図３】従来の半導体装置の一例を示すものであり、（ａ）は概略断面図、（ｂ）は概略平面図である。
【発明を実施するための形態】
【００１４】
以下、本発明の実施の形態を説明する。
【００１５】
本発明においてエポキシ樹脂組成物１は、エポキシ樹脂、硬化剤、無機充填材を含有し、室温（２５℃）で液状のものである。
【００１６】
エポキシ樹脂としては、１分子中に１個以上のグリシジル基を有する化合物であれば特に限定されるものではないが、例えば、ビスフェノールＡ型エポキシ樹脂、ビスフェノールＦ型エポキシ樹脂、これらの水素添加型エポキシ樹脂、ナフタレン環含有エポキシ樹脂、脂環式エポキシ樹脂、ポリアルキレングリコール型エポキシ樹脂等から選ばれるものを用いることができる。
【００１７】
硬化剤としては、エポキシ樹脂と反応可能なものであれば特に限定されるものではないが、例えば、フェノール類、酸無水物類、アミン類、イミダゾール類、ポリチオール類、シアネート類等から選ばれるものを用いることができる。硬化剤の含有量は、エポキシ樹脂組成物１全量に対して１０〜５５質量％であることが好ましい。
【００１８】
無機充填材としては、平均アスペクト比（長径／短径）が２〜１５０の鱗片状無機物を用いる。鱗片状無機物の平均アスペクト比が２よりも小さい場合には、エポキシ樹脂組成物１の硬化物が衝撃エネルギーを吸収して摩擦熱に変換する効果を十分に得ることができない上に、半導体装置４の製造時においてエポキシ樹脂組成物１がアンダーフィル樹脂５として半導体素子２と基板３との隙間に浸透しやすくなる。逆に、鱗片状無機物の平均アスペクト比が１５０よりも大きい場合には、衝撃エネルギーの吸収効果や、半導体素子２と基板３との隙間への浸透抑制効果については期待できるものの、エポキシ樹脂組成物１をシリンジなどから吐出させて所望の形状に塗布する際に糸引きが発生したり、粘度やチクソ性が上がりすぎて吐出自体が困難となったりする。さらに鱗片状無機物の平均アスペクト比が大きすぎると、均一に分散されたエポキシ樹脂組成物１を調製することも困難となる。なお、無機充填材の平均アスペクト比は、次のようにして算出することができる。まずエポキシ樹脂、硬化剤、無機充填材を配合してエポキシ樹脂組成物１を調製し、これを硬化させることによって、厚さ約５ｍｍの板を成形する。次にこの板を厚さ方向と平行に切断し、切断面を電子顕微鏡で撮影して５箇所の切断面を選択する。そして、合計１００個の無機充填材について長径及び短径を測定し、その比の値を平均することによって、平均アスペクト比を算出することができる。また、無機充填材の平均粒径は３〜２０μｍであることが好ましく、この平均粒径は例えばレーザ回折式粒度分布測定装置等により測定することができる。
【００１９】
上記のように無機充填材としては、平均アスペクト比が２〜１５０の鱗片状無機物であれば特に限定されるものではないが、例えば、結晶シリカ、溶融シリカ、フュームドシリカ、アルミナ、クレー、マイカ、タルク、水酸化アルミニウム、水酸化マグネシウム、炭酸カルシウム、ガラス等から選ばれるものを用いることができる。中でも無機充填材はマイカ及びタルクから選ばれるものであることが好ましい。マイカ及びタルクは軟質無機物であり、このような軟質無機物は、シリカやアルミナ等の硬質無機物に比べて、衝撃エネルギーの吸収効果が高く、エポキシ樹脂組成物１の硬化物にクラックが発生するのを抑制することができると共に、半導体素子２や基板３へのエネルギーの伝播を低減することができるものである。
【００２０】
また、無機充填材はシランカップリング剤で表面処理されていることが好ましい。ここで、シランカップリング剤としては、特に限定されるものではないが、例えば、γ−グリシドキシプロピルトリメトキシシラン、γ−グリシドキシプロピルトリエトキシシラン、２−（３，４−エポキシシクロヘキシル）エチルトリメトキシシラン等のエポキシシラン、γ−アミノプロピルトリエトキシシラン、Ｎ−β（アミノエチル）γ−アミノプロピルトリメトキシシラン、Ｎ−β（アミノエチル）γ−アミノプロピルメチルジメトキシシラン、γ−アミノプロピルトリメトキシシラン、γ−ウレイドプロピルトリエトキシシラン等のアミノシラン、３−メルカプトプロピルトリメトキシシラン等のメルカプトシラン、ｐ−スチリルトリメトキシシラン、ビニルトリクロルシラン、ビニルトリス（β−メトキシエトキシ）シラン、ビニルトリメトキシシラン、ビニルトリエトキシシラン、γ−メタクリロキシプロピルトリメトキシシラン等のビニルシラン、さらに、エポキシ系、アミノ系、ビニル系の高分子タイプのシラン等から選ばれるものを用いることができる。このようなシランカップリング剤を用いて乾式法、湿式法、インテグラルブレンド法等により無機充填材を表面処理すると、無機充填材とエポキシ樹脂及び硬化剤からなる樹脂成分との密着力を向上させることができ、エポキシ樹脂組成物１の硬化物にクラックが発生するのを抑制することができると共に、硬化物と半導体素子２及び基板３との界面での密着力を向上させることができるものである。シランカップリング剤の含有量は、エポキシ樹脂組成物１全量に対して０．１〜０．３質量％であることが好ましい。
【００２１】
また、平均アスペクト比が２〜１５０の鱗片状無機物は、エポキシ樹脂組成物１全量に対して０．１〜３０質量％含有する。上記鱗片状無機物の含有量が０．１質量％未満であると、エポキシ樹脂組成物１の硬化物が衝撃エネルギーを吸収して摩擦熱に変換する効果を十分に得ることができない上に、半導体装置４の製造時においてエポキシ樹脂組成物１がアンダーフィル樹脂５として半導体素子２と基板３との隙間に浸透しやすくなる。逆に、上記鱗片状無機物の含有量が３０質量％を超えると、硬化物の靭性が損なわれ、硬くて脆くなり、クラックが発生しやすくなる。
【００２２】
そして、本発明におけるエポキシ樹脂組成物１は、上記のエポキシ樹脂、硬化剤及び無機充填材を配合し、これをプラネタリーミキサーやホモディスパーにより分散・混合することによって調製することができる。このようにして得られたエポキシ樹脂組成物１のチクソ指数は３．０〜８．０である。エポキシ樹脂組成物１のチクソ指数が３．０未満であると、塗布形状の保持性が不十分である。逆に、エポキシ樹脂組成物１のチクソ指数が８．０を超えると、塗布する際に糸引きが発生して作業性が悪化する。なお、エポキシ樹脂組成物１のチクソ指数は、２５℃においてＢ型粘度計等の回転粘度計を用い、ローターが低回転数及び高回転数（低回転数の８〜１０倍）で回転しているときの粘度を測定し、これらの粘度の比（低回転数のときの粘度／高回転数のときの粘度）として算出することができる。
【００２３】
また、本発明の目的を損なわない限り、エポキシ樹脂組成物１には、エポキシ樹脂、硬化剤及び無機充填材以外に必要に応じて他の物質を配合することができる。このような物質としては、特に限定されるものではないが、例えば、アミン類、ポリアミド類、イミダゾール類やルイス酸等の硬化促進剤、分散安定剤、難燃剤、低弾性化剤、チクソ性付与剤、着色剤、希釈剤等を用いることができる。このうちチクソ性付与剤は、チクソ指数の調整に用いることができる。
【００２４】
図１は本発明に係る半導体装置４の一例を示すものであり、これは半導体素子２を基板３に実装して形成されたものである。ここで、半導体素子２としては、ＢＧＡ（Ball Grid Array）、ＦＢＧＡ（Fine pitch Ball GridArray）、ＣＳＰ（Chip Size（Scale） Package）等を用いることができる。また基板３としては、ＦＲ−４等の有機樹脂基板、セラミック基板、金属ベース基板、ガラス基板等のプリント配線板を用いることができる。そして、フリップチップ実装等により半導体素子２を基板３に実装した後に、上記のエポキシ樹脂組成物１をサイドフィル樹脂６として半導体素子２の周囲又はその一部に塗布する。図１では半導体素子２の四隅において、半導体素子２の側面から基板３の表面にかけて、平面視Ｌ字状にエポキシ樹脂組成物１を塗布するようにしているが、これに限定されるものではない。その後、硬化炉の中でエポキシ樹脂組成物１を硬化させることによって、半導体素子２と基板３とがエポキシ樹脂組成物１の硬化物で接着された半導体装置４を製造することができる。ここで、硬化のための加熱によって一時的にエポキシ樹脂組成物１の粘度が低下すると、このエポキシ樹脂組成物１が半導体素子２と基板３との隙間に浸透する可能性がある。しかし、この可能性は従来のアンダーフィル樹脂５を使用する場合に比べて非常に低く、上記のエポキシ樹脂組成物１をサイドフィル樹脂６として使用する場合には、せいぜい半導体素子２の側面から０．２ｍｍ程度浸透するだけであり、この程度の浸透であれば塗布形状の保持性は高いといえる。また、上記のエポキシ樹脂組成物１によれば、アンダーフィル樹脂５に比べて少量の使用であっても、半導体装置４の通常の使用状態においては高い機械的強度を得ることができるものである。さらに、上記のエポキシ樹脂組成物１は、半導体素子２の周囲又はその一部のみに塗布し硬化させるようにしており、半導体素子２と基板３との隙間の全体にわたって充填させるようにはしていないので、半導体装置４の検査中や使用中に不良品が発見された場合、容易に半導体素子２を基板３から取り外して良品と取り替えることができ、リペア性にも優れているものである。
【実施例】
【００２５】
以下、本発明を実施例によって具体的に説明する。
【００２６】
エポキシ樹脂として、ビスフェノールＦ型エポキシ樹脂である東都化成（株）製「ＹＤＦ８１７０」（エポキシ当量１６０）、ビスフェノールＡ型エポキシ樹脂である東都化成（株）製「ＹＤ８１２５」（エポキシ当量１７５）、ナフタレン環含有エポキシ樹脂である大日本インキ化学工業（株）製「ＨＰ４０３２Ｄ」（エポキシ当量１４１）を用いた。
【００２７】
また硬化剤として、アリル化フェノールである明和化成（株）製「ＭＥＨ８０００Ｈ」（ＯＨ基当量１４１）、酸無水物であるジャパンエポキシレジン（株）製「エピキュアＹＨ３０６」（酸無水物当量２３４）、ポリアミン系硬化剤である（株）ＡＤＥＫＡ製「ＥＨ４０７０Ｓ」を用いた。
【００２８】
また無機充填材として、電気化学工業（株）製の溶融シリカ（平均粒径６μｍ、平均アスペクト比２、鱗片状無機物）、アルミナである河合石灰工業（株）製「セラシュールＢＭＦ」（平均粒径５μｍ、平均アスペクト比５０、鱗片状無機物）、タルクである松村産業（株）製「ハイフィラータルク♯１２」（平均粒径５μｍ、平均アスペクト比８０、鱗片状無機物）、マイカである（株）山口雲母工業所製「ＴＭ−２０」（平均粒径１８μｍ、平均アスペクト比１５０、鱗片状無機物）、溶融球状シリカであるＭＲＣユニテック（株）製「ＱＳ６」（平均粒径６μｍ、平均アスペクト比１）を用いた。
【００２９】
さらに、マイクロカプセル型潜在性硬化促進剤である旭化成（株）製「ＨＸＡ３７９２」、低弾性化剤としてシリコーンゴムであるＧＥ東芝シリコーン（株）製「ＸＥ１４−Ａ８４９１」、着色剤としてカーボンである三菱化学（株）製「ＭＡ１００」、チクソ性付与剤としてフュームドシリカである日本アエロジル（株）製「ＲＹ２００」、シランカップリング剤であるモメンティブ・パフォーマンス・マテリアルズ製「Ａ１８６」、無機イオン交換体として両イオン交換タイプである東亞合成（株）製「ＩＸＥ−６００」を用いた。
【００３０】
そして、上記のエポキシ樹脂、硬化剤及び無機充填材等を下記［表１］に示す配合量（質量部）で配合し、これをプラネタリーミキサーやホモディスパーにより分散・混合することによって、実施例１〜８及び比較例１〜３の室温で液状のエポキシ樹脂組成物１を調製した。なお、実施例８ではインテグラルブレンド法により無機充填材をシランカップリング剤で表面処理した。
【００３１】
次に、下記（１）〜（６）の項目について各エポキシ樹脂組成物１の評価を行った。
【００３２】
（１）粘度
室温（２５℃）においてＢ型粘度計を用いて粘度を測定した。粘度の測定は、Ｎｏ．７ローターを用いて回転数を２０ｒｐｍに設定して行ったが、測定限界を超える場合には回転数を１０ｒｐｍ、さらに５ｒｐｍに下げて測定を行った。
【００３３】
（２）チクソ指数
室温（２５℃）においてＢ型粘度計を用いて、低回転数及び高回転数のときの粘度を測定し、これらの粘度の比としてチクソ指数を算出した。粘度の測定は、Ｎｏ．７ローターを用いて回転数を２．５ｒｐｍ及び２０ｒｐｍに設定して行ったが、測定限界を超える場合には回転数を１ｒｐｍ及び１０ｒｐｍ、さらに０．５ｒｐｍ及び５ｒｐｍに下げて測定を行ってチクソ指数を算出した。
【００３４】
（３）ゲル化時間
ホットプレートの温度を１５０±２℃に設定し、このホットプレート上に約１ｇのエポキシ樹脂組成物１を載置し、これを１秒間隔で攪拌して攪拌不能になるまでの時間を測定し、これをゲル化時間とした。
【００３５】
（４）ガラス転移温度（Ｔｇ）
エポキシ樹脂組成物１を１２０℃、１時間の条件で硬化させ、幅５ｍｍ×長さ５０ｍｍ×厚さ０．２ｍｍに切り出して、これを試験片として用いた。この試験片について、ＤＭＡ法によりガラス転移温度（Ｔｇ）を測定した。ＤＭＡ法による測定は、粘弾性スペクトルメーターを用い、曲げモードで行った。測定条件は、周波数：１０Ｈｚ、昇温速度：５℃／分、測定温度：−６０〜２８０℃とした。
【００３６】
（５）線膨張係数
エポキシ樹脂組成物１を１２０℃、１時間の条件で硬化させ、幅３ｍｍ×厚さ３ｍｍ×長さ１５ｍｍに切り出して、これを試験片として用いた。この試験片について、熱分析装置を用いてＴＭＡ法により線膨張係数を測定した。測定条件は、昇温速度：５℃／分、測定温度：３０〜２６０℃とした。
【００３７】
（６）曲げ弾性率
エポキシ樹脂組成物１を１２０℃、１時間の条件で硬化させ、幅１０ｍｍ×長さ８０ｍｍ×厚さ３ｍｍに切り出して、これを試験片として用いた。この試験片について、室温（２５℃）において万能引張圧縮試験機による３点曲げ試験を行って曲げ弾性率を測定した。測定条件は、試験速度：２ｍｍ／分、支点間距離：４８ｍｍとした。
【００３８】
次に、下記（７）〜（１０）の項目について評価を行うため、各エポキシ樹脂組成物１を用いて評価用の半導体装置４を製造した。半導体素子２としては、１４ｍｍ□ＦＢＧＡ（５５２Ｉ／Ｏ，０．４ｍｍピッチ，ボールサイズ２５０μｍ）を用い、基板３としては、ＦＲ−４（厚さ０．６ｍｍ）を用いた。そして、フリップチップ実装により半導体素子２を基板３に実装した後に、エポキシ樹脂組成物１をサイドフィル樹脂６として用い、図１に示すように、半導体素子２の四隅において半導体素子２の側面から基板３の表面にかけて平面視Ｌ字状にエポキシ樹脂組成物１を塗布した。その後、硬化炉の中で室温（２５℃）から１２０℃まで５分間かけて昇温し、さらに１２０℃で８分間保持するプロファイルに基づいてエポキシ樹脂組成物１を硬化させることによって半導体装置４を製造した。
【００３９】
（７）リペア性
半導体装置４を３個ずつ用いてリペア性を評価した。リペアは、熱風式リペア機（ホーザン（株）製）を用いて硬化物の温度が１５０℃となるような熱風を半導体装置４に吹き付けながら、竹串を用いて硬化物を基板から剥がし取ることによって行った。基板３側に硬化物が１０体積％以上残っている場合は「×」、硬化物が１０体積％未満であっても基板３側に薄く薄膜状の残渣として認められる場合は「△」、これらのいずれにも該当しない場合は「○」と判定してリペア性の評価を行った。なお、３個の半導体装置４について全て異なる判定がされることはなく、過半数の判定を下記［表１］に示す。
【００４０】
（８）樹脂入り込み性
半導体装置４を３個ずつ用いて樹脂入り込み性（半導体素子２と基板３との隙間への浸透性）を評価した。具体的には、熱風式リペア機（ホーザン（株）製）を用いてバンプ７の温度が２８０℃を超えるような熱風を半導体装置４に吹き付け、金属製のヘラを用いて半導体素子２を基板３から剥がし取った後、半導体素子２の側面から浸透したエポキシ樹脂組成物１の先端部分までの距離（浸透距離）を計測することによって、樹脂入り込み性を評価した。浸透距離は３個の半導体装置４の平均値として算出した。浸透距離が０に近いほど樹脂入り込み性が低く、塗布形状の保持性が高いといえる。濡れ性が悪すぎる場合には、半導体素子２の側面にエポキシ樹脂組成物１が接触せず、十分な補強効果を期待することができないので、「×」と判定した。
【００４１】
（９）衝撃強度
半導体装置４を２０個ずつ用いて落錘衝撃試験を行い、衝撃強度を評価した。具体的には、落錘衝撃試験は、図２に示すような落錘衝撃試験機を用いて行った。すなわち、半導体素子２を下側に向けて基板３が自由に撓むようにして半導体装置４を治具８に固定し、衝撃箇所のバラツキが出ないように基板３の上面から２０ｃｍの高さから基板３の上面に向けて１００ｇの杭状錘９を繰り返し落下させた。そして、半導体装置４は常時通電状態とし、抵抗値の変化をテスター１０でモニタリングして瞬断が発生するまでの落錘回数（瞬断発生回数）を計測した。また、杭状錘９を１０回落下させるごとに半導体装置４を治具８から取り外し、硬化物にクラックが発生しているか否かを光学顕微鏡で観察することによって、クラックが発生するまでの落錘回数（クラック発生回数）を計測した。瞬断発生回数及びクラック発生回数は２０個の半導体装置４の平均値として算出した。
【００４２】
（１０）温度サイクル（ＴＣ）性
半導体装置４を２０個ずつ用いて温度サイクル試験を行い、温度サイクル（ＴＣ）性を評価した。具体的には、気相中において−２５℃で５分間、１２５℃で５分間を１サイクルとする温度変化を半導体装置４に与え、１０００サイクルまで１００サイクルごとに半導体装置４の動作確認を抵抗値の測定により行い、試験開始から１０％以上抵抗値が上昇したものを動作不良と判定した。そして、２０個の半導体装置４のうち動作不良となったものが１０個に達したときのサイクル数を計測した。
【００４３】
上記（１）〜（１０）の項目について評価結果を下記［表１］に示す。
【００４４】
【表１】
0005608211.tif 000002
【００４５】
上記［表１］から明らかなように、実施例１〜８は、比較例１〜３に比べて、高い機械的強度を得ることができ、塗布形状の保持性を高く得ることができることが確認された。また実施例２〜４、６〜８から、無機充填材としてマイカやタルクを用いたり、無機充填材をシランカップリング剤で表面処理したりすると、機械的強度をさらに高めることができることが確認された。
【００４６】
一方、平均アスペクト比が小さい球状無機物を用いた比較例１や、鱗片状無機物を用いていてもその含有量が少なすぎる比較例２では、機械的強度が低くなることが確認された。また鱗片状無機物の含有量が多すぎる比較例３では、チクソ指数が上昇しすぎて濡れ性が悪化し、半導体素子２の側面にエポキシ樹脂組成物１を十分に接触させることができないことが確認された。
【符号の説明】
【００４７】
１  エポキシ樹脂組成物
２  半導体素子
３  基板
４  半導体装置
【図１】
0005608211.tif 000003
【図２】
0005608211.tif 000004
【図３】
0005608211.tif 000005